(57)【要約】  成形品は、銀鏡層と、前記銀鏡層の両面に設けられる樹脂層と、前記樹脂層のうちの少なくとも一方の外表面に設けられる基材と、を有し、前記樹脂層のうちの少なくとも一方が充填材を含有し、光透過性を有する。
2019175941.tif 000002
【特許請求の範囲】
【請求項１】
銀鏡層と、
前記銀鏡層の両面に設けられる樹脂層と、
前記樹脂層のうちの少なくとも一方の外表面に設けられる基材と、を有し、
前記樹脂層のうちの少なくとも一方が充填材を含有し、光透過性を有する成形品。
【請求項２】
前記銀鏡層の厚みが１００ｎｍ以下である、請求項１に記載の成形品。
【請求項３】
前記充填材を含有する前記樹脂層が、前記銀鏡層よりも視認側に設けられてなる、請求項１又は請求項２に記載の成形品。
【請求項４】
前記基材が、視認側の外表面に設けられてなる、請求項１〜請求項３のいずれか１項に記載の成形品。
【請求項５】
前記銀鏡層よりも視認側から遠い側に、遮光画像層がさらに設けられてなる、請求項１〜請求項４のいずれか１項に記載の成形品。
【請求項６】
請求項１〜請求項５のいずれか１項に記載の成形品と、
バックライトと、
を有する表示装置。
【発明の詳細な説明】
【技術分野】
【０００１】
本発明は、成形品及び表示装置に関する。
【背景技術】
【０００２】
成形品の表面には、意匠的な観点から金属調の加飾を施すことがある。金属調の加飾法としては、電解めっき法、真空蒸着法、ホットスタンピング法等が挙げられる。バンパー等の車両部品の加飾には、電解めっき法が広く用いられており、例えば、電解めっき法により、部品の表面にニッケル層を被覆し、さらにクロム層を被覆する方法が開示されている（例えば、特許文献１参照）。【０００３】
しかしながら、電解めっき法による金属調の加飾では、部品の重量が重くなるという問題がある。また、電気メッキ法、真空蒸着法及びホットスタンピング法は、いずれも特定の装置を必要とし、操作も煩雑である。【０００４】
そこで、銀鏡反応を利用して銀鏡層を形成する方法が挙げられる（例えば、特許文献２参照）。この方法では、基材の上に、下塗り層（アンダーコート層）、銀鏡層、及び上塗り層（トップコート層）を順次形成する。銀鏡反応を利用する方法は、簡易な装置によって加飾することができ、部品の重量増加も電解めっき法に比べて極めて低く抑えられる。
【先行技術文献】
【特許文献】
【０００５】
【特許文献１】特開２０１６−２１６７８３号公報
【特許文献２】特開２００３−１９７６５号公報
【発明の概要】
【発明が解決しようとする課題】
【０００６】
しかしながら、銀鏡層を有する成形品は、多層構造であり、かつ視認側の最表面にトップコート層等の樹脂層が設けられているため、各層での反射光が互いに干渉しあうことで、成形品の表面に干渉縞による虹色が発現する場合がある。なお、電解めっきの場合、最表面に樹脂層を設けないため、このような干渉縞は生じず、銀鏡層を有する成形品で特有の課題である。この干渉縞により発現した虹色は色むらのように見えることもあり、好ましいものではない。また、車両用の成形品では、異物が入っているように見えることがあってはならない。【０００７】
上記状況に鑑み、本発明は、銀鏡層を有し、表面での干渉縞による虹色の発現が抑制される成形品を提供することを目的とする。
【課題を解決するための手段】
【０００８】
上記の課題を解決する手段は、以下の実施形態を含む。
＜１＞  銀鏡層と、
前記銀鏡層の両面に設けられる樹脂層と、
前記樹脂層のうちの少なくとも一方の外表面に設けられる基材と、を有し、
前記樹脂層のうちの少なくとも一方が充填材を含有し、光透過性を有する成形品。
＜２＞  前記銀鏡層の厚みが１００ｎｍ以下である、＜１＞に記載の成形品。
＜３＞  前記充填材を含有する前記樹脂層が、前記銀鏡層よりも視認側に設けられてなる、＜１＞又は＜２＞に記載の成形品。
＜４＞  前記基材が、視認側の外表面に設けられてなる、＜１＞〜＜３＞のいずれか１項に記載の成形品。
＜５＞  前記銀鏡層よりも視認側から遠い側に、遮光画像層がさらに設けられてなる、＜１＞〜＜４＞のいずれか１項に記載の成形品。
＜６＞  ＜１＞〜＜５＞のいずれか１項に記載の成形品と、
バックライトと、
を有する表示装置。
【発明の効果】
【０００９】
本発明によれば、銀鏡層を有し、表面での干渉縞による虹色の発現が抑制される成形品を提供することができる。
【図面の簡単な説明】
【００１０】
【図１】本開示の成形品の構成の一例について説明する概略断面図である。
【図２】本開示の成形品の構成の一例について説明する概略断面図である。
【図３】本開示の成形品の構成の一例について説明する概略断面図である。
【発明を実施するための形態】
【００１１】
本開示において「〜」を用いて示された数値範囲には、「〜」の前後に記載される数値がそれぞれ最小値及び最大値として含まれる。
本開示中に段階的に記載されている数値範囲において、一つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
【００１２】
本開示において各成分は該当する物質を複数種含んでいてもよい。層中に各成分に該当する物質が複数種存在する場合、各成分の含有率又は含有量は、特に断らない限り、層中に存在する当該複数種の物質の合計の含有率又は含有量を意味する。
本開示において各成分に該当する粒子は複数種含んでいてもよい。層中に各成分に該当する粒子が複数種存在する場合、各成分の粒子径は、特に断らない限り、層中に存在する当該複数種の粒子の混合物についての値を意味する。
【００１３】
本開示において「層」との語には、当該層が存在する領域を観察したときに、当該領域の全体に形成されている場合に加え、当該領域の一部にのみ形成されている場合も含まれる。
【００１４】
本開示において図面を参照して実施形態を説明する場合、当該実施形態の構成は図面に示された構成に限定されない。また、各図における部材の大きさは概念的なものであり、部材間の大きさの相対的な関係はこれに限定されない。また、実質的に同一の機能を有する部材には全図面を通して同じ符号を付与し、重複する説明は省略する場合がある。
【００１５】
〔成形品〕
本開示の成形品は、銀鏡層と、前記銀鏡層の両面に設けられる樹脂層と、前記樹脂層のうちの少なくとも一方の外表面に設けられる基材と、を有し、前記樹脂層のうちの少なくとも一方が充填材を含有する。そして、本開示の成形品は光透過性を有する。本開示の成形品は、さらに他の部材を有していてもよい。
【００１６】
かかる構成によれば、成形品の表面での干渉縞による虹色の発現が抑制される。また、電解めっき法に比べて、成形品の重量増加が抑えられる。
また、電解めっき法では製造困難な、光透過性を有するいわゆるハーフミラーを製造することができる。さらに、電解めっき法で付与した金属調の加飾部分は、気温の低い環境下で触れると冷たく感じるが、銀鏡層を有する成形品では冷たさが抑えられる。
【００１７】
以下、図面を参照しながら本開示の成形品の構成の一例について説明する。但し、本開示の成形品は、これらの態様に限定されない。
【００１８】
図１は、成形品１００の概略断面図である。成形品１００は、視認側（図中の矢印）から順に、基材１０、アンダーコート層２０、銀鏡層３０、及びトップコート層４０が設けられている。成形品１００では、基材１０が、視認側の外表面に設けられている。アンダーコート層２０とトップコート層４０は、樹脂層である。
【００１９】
成形品１００では、アンダーコート層２０に充填材が含有されている。アンダーコート層２０に充填材が含有されることで、銀鏡層３０による反射光が拡散し、光干渉が抑えられ、成形品１００の表面での干渉縞による虹色の発現が抑制される。図示しないが、トップコート層４０にも充填材が含有されていてもよい。
【００２０】
図２は、成形品１１０の概略断面図である。成形品１１０は、視認側から順に、トップコート層４０、銀鏡層３０、アンダーコート層２０、及び基材１０が設けられている。成形品１１０では、トップコート層４０に充填材が含有されている。トップコート層４０に充填材が含有されることで、銀鏡層３０による反射光が拡散し、光干渉が抑えられ、成形品１１０の表面での干渉縞による虹色の発現が抑制される。図示しないが、アンダーコート層２０にも充填材が含有されていてもよい。
【００２１】
図１及び図２のように、充填材を含有する樹脂層が、銀鏡層３０よりも視認側となるように、成形品を配置して使用することが好ましい。このような配置で使用することにより、光干渉が効果的に抑えられ、干渉縞による虹色の発現が効果的に抑制される。
【００２２】
なお、図１のように、最外層ではないアンダーコート層２０に充填材を含有させた場合には、より光沢が増し、金属感が高くなる。
他方、図２のように、最外層であるトップコート層４０に充填材を含有させた場合には、反射率が抑制され、落ち着いた雰囲気になり、また充填材の感触を得ることができる。さらに、傷付きが防止され、指紋の付着、べたつき等が抑えられる。
【００２３】
図１の成形品１００及び図２の成形品１１０は、光透過性を有する。よって、基材１０、アンダーコート層２０、銀鏡層３０、及びトップコート層４０は、それぞれ光透過性を有する。そのため、成形品１００又は成形品１１０を介して、視認側とは反対側に置かれた物品を確認することができる。
【００２４】
なお、本開示において、光透過性を有するとは、可視光の透過性（少なくとも波長４００ｎｍの可視光の透過性）が１０％以上であることをいう。遮光画像層が設けられた成形品の場合には、非遮光部が光透過性を有すればよい。
【００２５】
図３は、成形品１２０の概略断面図である。成形品１２０は、視認側から順に、基材１０、アンダーコート層２０、銀鏡層３０、トップコート層４０、及び遮光画像層５０が設けられている。つまり、成形品１２０では、前述の成形品１００において、視認側とは反対側の最外面に、遮光画像層５０が配置されている。
【００２６】
成形品１００に遮光画像層５０を設け、視認側とは反対側に光源６０を配置すると、光源６０からの光は、遮光画像層５０の遮光部では遮られるが、成形品１００は光透過性を有するため非遮光部では透過する。よって、視認側から成形品１２０を観察すると、成形品１２０の基材１０の表面に遮光画像層５０の画像が表示される。
【００２７】
遮光画像層５０は、銀鏡層３０よりも視認側から遠い側に設けられていることが好ましく、例えば、図３における遮光画像層５０の配置位置を、銀鏡層３０とトップコート層４０との間に変更してもよい。
また、図示しないが、視認側から遠い側に基材１０が設けられる図２の成形品１１０に、遮光画像層５０を設けてもよい。この場合も、遮光画像層５０は、銀鏡層３０よりも視認側から遠い側に設けることが好ましい。
【００２８】
なお、図１〜図３では、アンダーコート層２０及びトップコート層４０は、それぞれ単層となっているが、二層以上の複数層としてもよい。例えば、図２において視認側の最外層であるトップコート層４０が複数層であると、見た目に深みを増したものとなり、光沢感を出しやすい。
例えば、アンダーコート層２０及びトップコート層４０の少なくとも一方が二層以上の複数層である場合、これらのうちの少なくとも一層が充填材を含有していればよく、充填材を含有していないアンダーコート層２０及びトップコート層４０はクリア層であってもよい。
【００２９】
また、図１〜図３では、基材１０は、成形品において一方の外表面に設けられているが、両面の外表面に設けられていてもよい。この場合には、基材１０、アンダーコート層２０、銀鏡層３０、アンダーコート層２０、基材１０の順に設けられていることが好ましく、２つのアンダーコート層２０のうち少なくとも一方に充填材が含有されていればよい。
以下、各材料について説明する。
【００３０】
＜基材＞
基材の材質は特に限定されず、金属、ガラス等の無機材料、及び樹脂等の有機材料を用いることができる。樹脂としては、熱硬化性樹脂又は熱可塑性樹脂が挙げられる。
【００３１】
熱可塑性樹脂としては、ポリエチレン、ポリプロピレン、ポリスチレン、ポリ塩化ビニル、ビニル系ポリマー、ポリエステル、ポリアミド、ＡＢＳ樹脂、ポリエステル樹脂、熱可塑性エストラマー等が挙げられる。
【００３２】
熱硬化性樹脂としては、シリコン樹脂、ポリウレタン樹脂、ポリエステル樹脂、メラミン樹脂、エポキシ樹脂、フェノール樹脂、ユリア樹脂等が挙げられる。
【００３３】
成形品を自動車部品に用いる場合には、基材の材質としては、ポリプロピレン、ポリカーボネート、ＡＢＳ樹脂（アクリロニトリル(Acrylonitrile)−ブタジエン(Butadiene)−スチレン(Styrene)共重合樹脂）等を用いることが好ましい。ポリプロピレンは、樹脂の中でも比重が軽く、加工しやすく、引張強度、衝撃強度及び圧縮強度が高く、耐候性及び耐熱性にも優れている。ＡＢＳ樹脂は、プラスチック素材の中でも比較的表面処理を施しやすく、よって塗装等を成形後に施しやすい樹脂であり、耐薬品性及び剛性に優れ、耐衝撃性、耐熱性、及び耐寒性にも強い。ポリカーボネートは、プラスチック素材の中でも耐衝撃性が高く、耐候性及び耐熱性にも優れ、透明性にも長けている、また、ポリカーボネートは、加工もしやすく、プラスチック素材の中でも比較的軽く、丈夫な素材である。
【００３４】
基材の厚みは、成形品の用途に応じて適宜設計できる。基材の形状も特に制限されない。
【００３５】
＜アンダーコート層＞
アンダーコート層は、基材と銀鏡層との密着性を向上させる観点から、及び基材に平滑面を形成する観点から設けられる。
【００３６】
アンダーコート層の形成には、フッ素樹脂塗料、ポリエステル樹脂塗料、エポキシ樹脂塗料、メラミン樹脂塗料、シリコン樹脂塗料、アクリルシリコン樹脂塗料、アクリルウレタン樹脂塗料等を用いてもよく、アクリルシリコン樹脂塗料、及びアクリルウレタン樹脂塗料を用いることが好ましい。アクリルシリコン樹脂塗料は、基材に対する付着性に優れ、光沢保持性及び保色性が高く、耐薬品性、耐油性及び耐水性にも優れている。アクリルウレタン樹脂塗料は、塗膜が柔らかく、密着性に優れ、耐久性、耐候性及び耐薬品性にも優れている。これらの樹脂塗料は、１種を単独で用いても２種以上を組み合わせて用いてもよい。
【００３７】
アンダーコート層の厚みは特に制限されず、平滑面を確保する観点からは、５μｍ〜２５μｍ程度であることが好ましい。
【００３８】
アンダーコート層と基材との密着性を高めるために、アンダーコート層と基材との間にプライマー層を設けてもよい。
【００３９】
＜銀鏡層＞
銀鏡層は、銀鏡反応により形成された層である。銀鏡反応により銀鏡層を形成する方法は、従来公知の方法を適宜採用することができる。
銀鏡層の厚みは特に制限されず、５０ｎｍ〜２００ｎｍ程度であることが好ましい。銀鏡層の厚みが５０ｎｍ以上であると、金属調の加飾効果が得られやすい傾向にあり、２００ｎｍ以下であると、銀色の変色が抑えられる傾向にある。
本開示の成形品は、例えば、ハーフミラーの製造に用いることができ、銀鏡層の厚みを調製することで、成形品をハーフミラーとして用いるときの透過視認性を調節することができる。
【００４０】
＜トップコート層＞
トップコート層は、最外面に設けられる層であり、トップコート層によって銀鏡層が保護されやすくなる。トップコート層としては、銀鏡層を隠蔽しない透明性を有することが好ましく、無色クリア（無色透明）であっても、着色されたカラークリア（有色透明）であってもよい。
【００４１】
トップコート層の形成には、樹脂塗料を用いることができ、熱硬化性樹脂を用いてもよい。熱硬化性樹脂としては、フッ素樹脂塗料、ポリエステル樹脂塗料、エポキシ樹脂塗料、メラミン樹脂塗料、シリコン樹脂塗料、アクリルシリコン樹脂塗料、アクリルウレタン樹脂塗料等が挙げられ、アクリルシリコン樹脂塗料、又はアクリルウレタン塗料を用いることが好ましい。アクリルシリコン樹脂塗料は、基材に対する付着性、光沢保持性、保色性、耐薬品性、耐油性及び耐水性に優れている。アクリルウレタン樹脂塗料は、塗膜が柔らかく、密着性に優れ、耐久性、耐候性及び耐薬品性にも優れている。これらの樹脂塗料は、１種を単独で用いても２種以上を組み合わせて用いてもよい。
【００４２】
トップコート層の厚みは特に限定されず、２０μｍ〜４０μｍ程度であることが好ましい。トップコート層の厚みが２０μｍ以上であると、銀鏡層を充分保護できる傾向にあり、４０μｍ以下であると、経時変化によるクラック、剥がれ、密着不良等が発生しにくい傾向にある。
【００４３】
＜充填材＞
充填材の材質は特に制限されず、無機物であっても有機物であってもよい。無機物としては、炭酸カルシウム、二酸化ケイ素（シリカ）、ケイ酸塩鉱物（タルク、マイカ等）、珪酸アルミニウム（クレー）、酸化アルミニウム（アルミナ）、セラミック（酸化チタン等）などが挙げられる。有機物としては、ポリイミド、ポロテトラフルオロエチレン（ＰＴＦＥ）、ナイロン、アクリル酸エステル、スチレン等が挙げられる。充填材として、１種を単独で用いても２種以上を組み合わせて用いてもよい。
【００４４】
充填材は、無色でも有色でもよく、充填材を含有する樹脂層の内側に存在する銀鏡層を意匠として生かす観点からは、無色透明又は白濁色であることが好ましい。充填材を無色透明又は白濁色とすることで、充填材が視認側から透けて見えることが抑えられる。
なお、有色の充填材を用いる場合には、充填材を含有する樹脂層は、充填材と同色系のカラークリア（有色透明）とすることが好ましい。また、充填材を含有する樹脂層の上にさらに層が設けられる場合には、この層を充填材と同色系のカラークリアとしてもよい。
このように本開示の成形品は樹脂層の色を変えることができ、例えば、自動車ボデーの色に合わせることができる。
【００４５】
充填材の大きさは特に制限されない。成形品の表面における虹色の発現を効果的に抑制する観点からは、平均粒子径は、０．３μｍ〜５０μｍであることが好ましく、０．５μｍ〜３５μｍであることがより好ましく、３μｍ〜３０μｍであることがさらに好ましい。
充填材の平均粒子径は、微粉砕、造粒等により調節することができる。
【００４６】
本開示において、平均粒子径は、レーザ回折散乱粒度分布測定装置を用いて、充填材にレーザ光を照射して体積累積分布曲線を測定し、小径側から累積５０％となる５０％粒子径（メディアン径）を意味する。
【００４７】
充填材を含有する樹脂層における充填材の含有率は特に制限されず、目的とする意匠に応じて適宜設計することができる。
成形品の表面における虹色の発現を効果的に抑制する観点からは、アンダーコート層又はトップコート層４０中の充填材の含有率は、０．００１質量％以上であることが好ましく、０．０５質量％以上であることがより好ましく、０．１５質量％以上であることがさらに好ましい。また、トップコート層中の充填材の含有率は、１質量％以上であることが好ましく、３質量％以上であることがより好ましく、５質量％以上であることがさらに好ましい。
【００４８】
また、成形品の光透過性を確保する観点からは、充填材の含有率は、視認側から観察したときの面積（１００％）に対して、５０％以下であることが好ましく、３０％以下であることがより好ましく、２０％以下であることがさらに好ましい。
【００４９】
なお、アンダーコート層又はトップコート層が複数層の場合には、上記含有率は、１層中の充填材の含有率を意味する。
また、アンダーコート層又はトップコート層が複数層の場合には、少なくとも１つの層が充填材を含有していればよく、充填材を含有しないアンダーコート層及びトップコート層をさらに設けてもよい。
【００５０】
〔表示装置〕
本開示の表示装置は、上述の本開示の成形品と、バックライトと、を有する。
図３に示すように、遮光画像層５０を有する成形品に対して、視認側とは反対側に光源６０であるバックライトを配置すると、バックライトから発せられた光が、遮光画像層５０を介して視認側に到達する。よって、視認側から成形品１２０を観察すると、遮光画像層５０の非遮光部で形成された画像が、成形品１２０の表面に表示される。遮光画像層５０における遮光画像はデザインを変えることができ、意匠性に優れる。
バックライトの種類は限定されず、ＬＥＤ等を用いてもよい。
【実施例】
【００５１】
以下、本発明の実施例を説明するが、本発明は以下の実施例に限定されるものではない。【００５２】
＜実施例１＞
（アンダーコート層の形成）
縦：７０ｍｍ、横：１５０ｍｍ、厚み：３ｍｍの平面状ポリカーボネート基材を準備し、ＩＰＡ（イソプロピルアルコール）を含ませたウエスで基材の表面を脱脂及び洗浄し、油膜、汚れ、及び塵埃を除去し、その後、基材を乾燥した。
また、大橋化学工業株式会社製のＭＳＰＳ用アンダーコートクリアＤと、ＭＳＰＳ用アンダーコートシンナーＮｏ．１５と、ＭＳＰＳ用アンダーコート添加剤Ｌと、ＭＳＰＳ用アンダーコート硬化剤Ｎとを２５：３５：０．５：４（質量部基準）で配合し、ここに充填材ａ（積水化成品工業株式会社製：ＭＢＸ−３０、平均粒子径３０μｍ、略球形状）を０．３質量部を添加して、これを撹拌し、アンダーコート層用組成物を調製した。
調製したアンダーコート層用組成物を基材にスプレーガンで吹き付け、８０℃に設定した乾燥炉内にて１時間乾燥し、平均厚み１５μｍのアンダーコート層を形成した。【００５３】
（銀鏡層の形成）
アンダーコート層が形成された基材を純水でスプレー洗浄した後、三菱製紙株式会社製のＭＳＰＳ−Ｓａ１Ａ（商品名）をスプレー塗布し、純水による充分なスプレー洗浄の後、三菱製紙株式会社製のＭＳＰＳ−Ｓａ２Ａ（商品名）を塗布して、銀鏡析出の活性化処理を施した。そして、２頭スプレーガンにて、三菱製紙株式会社製のＭＳＰＳ−Ａｇ（商品名）とＭＳＰＳ−Ｄｏ（商品名）の２液を塗布し、銀鏡反応による銀鏡層を形成した。その後、純水でスプレー洗浄を行ない、三菱製紙株式会社製のＭＳＰＳ−Ｒ１Ａを塗布し、さらに純水によるスプレー洗浄を行った。そして、銀鏡層の水分を除去するため、圧縮空気（エアブロー）を吹き付けた後、４５℃に設定した乾燥炉内で３０分間乾燥した。【００５４】
（トップコート層の形成）
大橋化学工業株式会社製のＭＳＰＳ用トップコートクリヤーＭと、ＭＳＰＳ用トップコートシンナーＰ−７と、ＭＳＰＳ用トップコート硬化剤Ｗと、ＭＳＰＳ用色剤ブラックとを、２０：２０：５：０．４（質量部基準）で配合し、撹拌して、トップコート層用組成物を調製した。【００５５】
銀鏡層を乾燥した後、自然冷却して、成形品の温度が室温（２５℃）になったことを確認した後、調製したトップコート層用組成物をスプレーガンで吹き付け、８０℃に設定した乾燥炉内にて４５分乾燥し、平均厚み２５μｍのトップコート層を形成した。【００５６】
＜実施例２＞
充填材ａを充填材ｂ（丸尾カルシウム株式会社製：Ｒ重炭  平均粒子径２０μｍ、不定形）に代えた以外は実施例１と同様にして、成形品を得た。【００５７】
（実施例３）
充填材ａを充填材ｃ（積水化成品工業株式会社製：ＭＢＸ−５０、平均粒子径５０μｍ、略球形状）に代えた以外は実施例１同様に形成した。【００５８】
＜実施例４＞
（アンダーコート層の形成）
実施例１におけるアンダーコート層の形成において、充填材ａを添加せずにアンダーコート層用組成物を調製した以外は、実施例１と同様にして、アンダーコート層を形成した。【００５９】
（銀鏡層の形成）
実施例１における銀鏡層の形成と同様の方法で、上記アンダーコート層の上に銀鏡層を形成した。【００６０】
（トップコート層の形成）
大橋化学工業株式会社製のＭＳＰＳ用トップコートクリヤーＭと、ＭＳＰＳ用トップコートシンナーＰ−７と、ＭＳＰＳ用トップコート硬化剤Ｗと、ＭＳＰＳ用色剤ブラックとを、２０：２０：５：０．４（質量部基準）で配合して、ここに充填材（積水化成品工業株式会社製：ＭＢＸ−３０、平均粒子径３０μｍ、略球形状）を０．３質量部添加し、撹拌して、組成物を調製した。
調製した組成物をスプレーガンで吹き付け、８０℃に設定した乾燥炉内にて４５分乾燥し、平均厚み２５μｍのトップコート層を形成した。【００６１】
（比較例１）
実施例１において、充填材ａを添加せずにアンダーコート層用組成物を調製した以外は実施例１と同様にして、成形品を得た。【００６２】
［評価］
＜光透過性（ハーフミラー性）＞
実施例及び比較例の成形品について、波長４００ｎｍの可視光の透過率を、紫外可視分光光度計（株式会社日立ハイテクサイエンス、Ｕ−３３１０  Ｓｐｅｃｔｒｏｐｈｏｔｏｍｅｔｅｒ）を用いた紫外可視吸収スペクトル法によって測定した。【００６３】
＜干渉縞（虹色）の発現＞
実施例及び比較例の成形品について、被験者５０名により、目視により、干渉縞（虹色）の発生の有無を確認し、下記評価基準で評価した。評価結果を表１に示す。
Ａ：４０名以上が発生なしと判断
Ｂ：３０名〜３９名が発生なしと判断
Ｃ：２０名〜２９名が発生なしと判断
Ｄ：１９名以下が発生なしと判断【００６４】
＜金属質感の評価＞
実施例及び比較例の成形品について、被験者５０名により、目視により、金属質感の有無を確認し、下記評価基準で評価した。評価結果を表１に示す。
Ａ：４０名以上が金属質感ありと判断
Ｂ：３０名〜３９名が金属質感ありと判断
Ｃ：２０名〜２９名が金属質感ありと判断
Ｄ：１９名以下が金属質感ありと判断【００６５】
【表１】
2019175941.tif 000003
【００６６】
表１の結果より、比較例１では、多くの被験者において干渉縞による虹色の発現が確認された。
これに対し、実施例１〜４では、干渉縞による虹色の発現が抑えられることが確認された。また、光透過性を有しており、ハーフミラーとして使用可能であることが確認された。【００６７】
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2019175941.tif 000004
【図２】
2019175941.tif 000005
【図３】
2019175941.tif 000006
【国際調査報告】
2019175941.tif 000007
2019175941.tif 000008
2019175941.tif 000009
2019175941.tif 000010